(57)【要約】【課題】環境や人体への影響が懸念されるＦやNa，Clを含まない脱りん剤を用いて、極低りんの高炭素鋼を安定して製造する。【解決手段】溶銑脱りん炉および脱炭精錬炉の２基の転炉容器を用いるものとし、まず溶銑脱りん炉での脱りんに際し、脱りん剤として石灰系脱りん剤を用い、吹錬中の排ガス組成や流量、酸素ガス流量、副原料投入量および溶銑成分から酸素バランスを逐次計算することにより求められる蓄積酸素量に基づき、次式(1)により炉内のFeＯ生成量を推定し、その推定したFeＯ量に応じて、上吹きランス高さ、酸素ガス流量および底吹きガス流量のうち少なくともいずれか一つを調整して、処理後のりん濃度を0.015mass％以下まで低減し、ついで除滓後、上記脱炭精錬炉で所望の炭素濃度まで脱炭吹錬する。    FeＯ（kg/ｔ）＝［蓄積酸素量（m3(標準状態)/ｔ)／22.4］×71.85  ・・・ (1)【選択図】図１
2006206930.tif 000002
【特許請求の範囲】
【請求項１】
溶銑脱りん炉および脱炭精錬炉の２基の転炉容器を用いる高炭素極低りん鋼の溶製方法において、
上記溶銑脱りん炉での脱りんに際し、脱りん剤として石灰系脱りん剤を用い、吹錬中の排ガス組成や流量、酸素ガス流量、副原料投入量および溶銑成分から酸素バランスを逐次計算することにより求められる蓄積酸素量に基づき、下記(1)式より炉内のFeＯ生成量を推定し、その推定したFeＯ量に応じて、上吹きランス高さ、酸素ガス流量および底吹きガス流量のうち少なくともいずれか一つを調整して、処理後のりん濃度を0.015mass％以下まで低減し、ついで除滓後、上記脱炭精錬炉で所望の炭素濃度まで脱炭吹錬することを特徴とする高炭素極低りん鋼の溶製方法。
記
FeＯ（kg/ｔ）＝［蓄積酸素量（m3(標準状態)/ｔ)／22.4］×71.85  ・・・ (1)
【請求項２】
請求項１において、前記脱炭吹錬後のりん濃度が0.020mass％以下であることを特徴とする高炭素極低りん鋼の溶製方法。
【請求項３】
請求項１または２において、前記溶銑脱りん炉における吹錬中の（FeＯ／CaＯ）を0.5〜3.5の範囲に調整することを特徴とする高炭素極低りん鋼の溶製方法。
【請求項４】
請求項１，２または３において、前記溶銑脱りん炉における吹錬中の酸素量が全吹錬酸素量の30％を超えた段階で、（FeＯ／CaＯ）が1.5以上となるように石灰系脱りん剤の投入量を調整することを特徴とする高炭素極低りん鋼の溶製方法。
【請求項５】
請求項１〜４のいずれかにおいて、前記脱炭精錬炉内での吹錬中におけるスラグ中のFeＯ量を10kg/t以下に維持するために、上吹きランス高さ、酸素ガス流量および底吹きガス流量のうち少なくともいずれか一つを調整することを特徴とする高炭素極低りん鋼の溶製方法。
【発明の詳細な説明】
【技術分野】
【０００１】
本発明は、軸受け鋼等の用途に供して好適な高炭素極低りん鋼の溶製方法に関し、特に高炭素鋼について、溶銑脱りん処理における脱りん効率の有利な向上を図ろうとするものである。
【背景技術】
【０００２】
溶銑予備処理は、溶鋼中の不純物を効率よく除去する目的で行われる。かかる溶銑予備処理中、溶銑脱りん処理は、転炉や溶銑鍋等を用いて行われる。転炉型溶銑脱りん処理において、脱りん剤としては、主として石灰系脱りん剤が用いられ、この場合、溶銑とスラグ間では、次式(2)に示すような脱りん反応が進行する。
２[Ｐ]＋５(FeＯ)＋３(CaＯ)→３(CaＯ・P2O5)＋５[Fe]    ・・・ (2)
かような脱りん処理において、スラグ中へのCaＯの溶融を促し、脱りん反応をより一層促進させるために、CaF2やNaCO3，CaCl2などの媒溶剤が用いられる。
【０００３】
ところで、近年、製鋼（転炉）スラグを路盤材や埋立て材としてリサイクル使用するようになってきたが、それに伴い、転炉スラグ中に含まれるフッ素（Ｆ）やナトリウム（Na）等の存在が問題になっている。というのは、かようなＦやNa等が雨水や地下水によって溶出し、環境および人体に悪影響を及ぼすおそれがあると考えられているからである。
そのため、最近では、環境調和を目的として、精錬剤（媒溶剤）としてフッ素（Ｆ）やナトリウム（Na）、塩素（Cl）等を用いずに、転炉において溶銑の脱りん処理を行う技術の確立が求められている。
【０００４】
精錬剤としてＦやNa等を含まない脱りん剤を用いて行う脱りん処理では、石灰系脱りん剤のCaＯの滓化促進のために、FeＯの作用を効果的に利用することが必要になる。
このような転炉吹錬については、特許文献１や特許文献２に、排ガス組成、流量、酸素ガス流量、副原料投入量等から酸素バランス計算をして、蓄積酸素量を求め、この蓄積酸素量を制御することにより、スラグ中の（％T.Fe）や吹止めＰ値（以下、[％Ｐ]fと略記する）を制御する技術が提案されている。
【０００５】
【特許文献１】特開平２−１９４１３号公報
【特許文献２】特開平１−２４２７１１号公報
【発明の開示】
【発明が解決しようとする課題】
【０００６】
一般に、脱りん処理は、低温の溶銑段階で行うことが平衡論的に有利であり、とくにＦやNa，Clを含む媒溶剤を用いずに転炉において溶銑の脱りん処理を行うには、上記(2)式に示したように、FeＯによってCaＯの滓化促進を図ることが有効であると考えられる。
しかしながら、溶銑処理においては、スラグ中のFeＯと溶銑が非平衡状態であり、スラグ中のFeＯ量は溶銑温度や酸素吹付け条件、底吹きガス条件などによって変化するため、その制御は極めて困難である。しかも、このFeＯ量は、それが過剰になると、スラグ中CaＯ濃度の低下に起因して、脱りんの悪化やスロッピングの発生、製出鋼鉄歩留りの悪化等を招く。
そのため、吹錬中のFeＯ量を適正に制御することが重要である。
【０００７】
上掲した特許文献１，２に開示の転炉吹錬技術は、脱炭吹錬が主体であり、この場合、脱炭による[％Ｃ]の低下に伴いFeＯが平衡に近い状態で比較的安定して生成する。しかしながら、溶銑脱りん吹錬では、脱炭の進行を抑えて脱りん処理を優先して行わせる必要があるため、FeＯを非平衡状態で生成させるためには、吹錬開始時から直ちにFeＯ量の制御を行う必要がある。
この点、前記特許文献１に記載の転炉吹錬方法は、中間サブランスによる[％Ｃ]測定と蓄積酸素量を用いて、中間サブランスから吹止めまでの（T.Fe）を制御する方法を開示しているにすぎない。
また、特許文献２に記載の転炉吹錬制御方法では、蓄積酸素量の制御は、吹錬開始から30〜70％経過した時点からの技術である。
【０００８】
しかしながら、転炉において、ＦやNa，Clのような媒溶剤を用いない脱りん剤で、溶銑の脱りんを行う方法では、その脱りん反応を促進させるために、どうしても吹錬開始直後から吹錬全期間にわたり、FeＯによるCaＯの滓化を安定させ、スロッピングの抑制や鉄歩留りの向上を図ることが必要であるため、上記した各従来技術は、脱りん剤の反応効率や低りん化のための技術としては、なお不十分であった。
【課題を解決するための手段】
【０００９】
そこで、本発明では、上記の問題を解決するために、脱りん処理と脱炭処理とを別工程に分け、まず溶銑脱りん炉において適正なりん濃度まで脱りん処理を行ったのちに、脱炭精錬炉で所望の炭素濃度まで脱炭処理を行うことにした。
さらに、本発明では、上記の溶銑脱りん処理において、脱りん剤としてＦやNa，Cl等を含まない石灰系脱りん剤を用い、その際、高い脱りん効率を確保して溶鋼の低りん化を実現したものである。
そして、本発明は、かような低りん化技術を、軸受け鋼等の用途に供して好適な高炭素鋼に適用したものである。
【００１０】
すなわち、本発明の要旨構成は次のとおりである。
（１）溶銑脱りん炉および脱炭精錬炉の２基の転炉容器を用いる高炭素極低りん鋼の溶製方法において、
上記溶銑脱りん炉での脱りんに際し、脱りん剤として石灰系脱りん剤を用い、吹錬中の排ガス組成や流量、酸素ガス流量、副原料投入量および溶銑成分から酸素バランスを逐次計算することにより求められる蓄積酸素量に基づき、下記(1)式より炉内のFeＯ生成量を推定し、その推定したFeＯ量に応じて、上吹きランス高さ、酸素ガス流量および底吹きガス流量のうち少なくともいずれか一つを調整して、処理後のりん濃度を0.015mass％以下まで低減し、ついで除滓後、上記脱炭精錬炉で所望の炭素濃度まで脱炭吹錬することを特徴とする高炭素極低りん鋼の溶製方法。
記
FeＯ（kg/ｔ）＝［蓄積酸素量（m3(標準状態)/ｔ)／22.4］×71.85  ・・・ (1)
【００１１】
（２）上記（１）において、前記脱炭吹錬後のりん濃度が0.020mass％以下であることを特徴とする高炭素極低りん鋼の溶製方法。
【００１２】
（３）上記（１）または（２）において、前記溶銑脱りん炉における吹錬中の（FeＯ／CaＯ）を0.5〜3.5の範囲に調整することを特徴とする高炭素極低りん鋼の溶製方法。
【００１３】
（４）上記（１），（２）または（３）において、前記溶銑脱りん炉における吹錬中の酸素量が全吹錬酸素量の30％を超えた段階で、（FeＯ／CaＯ）が1.5以上となるように石灰系脱りん剤の投入量を調整することを特徴とする高炭素極低りん鋼の溶製方法。
【００１４】
（５）上記（１）〜（４）のいずれかにおいて、前記脱炭精錬炉内での吹錬中におけるスラグ中のFeＯ量を10kg/t以下に維持するために、上吹きランス高さ、酸素ガス流量および底吹きガス流量のうち少なくともいずれか一つを調整することを特徴とする高炭素極低りん鋼の溶製方法。
【発明の効果】
【００１５】
本発明に従い、２炉方式の精錬工程を採用することにより、環境や人体への影響が懸念されるＦやNa，Clを含まない脱りん剤を用いて、極低りんの高炭素鋼を安定して製造することができる。
【発明を実施するための最良の形態】
【００１６】
以下、本発明を具体的に説明する。
まず、溶銑脱りん炉における脱りん処理について説明する。
本発明は、転炉での溶銑脱りん処理に当たり、ほたる石（CaF2）やソーダ灰（Na2CO3）、塩化カルシウム（CaCl2）などのＦ、Na、Clを含む脱りん剤を用いないで、効果的な脱りん処理を行うものである。その基本的な考え方は、ＦやNa，Clを含まない石灰系脱りん剤を用いることを前提として、吹錬中のスラグ中FeＯ量に応じて転炉吹錬条件を調整することにより、好適には（FeＯ／CaＯ）の比を滓化に最も有利な範囲（0.5〜3.5）に調整するものである。
このような転炉溶銑脱りん吹錬を行うことにより、反応効率のよい脱りん反応と低りん化を達成することができる。
【００１７】
以下、本発明に係る脱りん処理方法について、蓄積酸素量の算出とFeＯ量の推定、さらには石灰系脱りん剤の好適投入量等を順次明らかにする。なお、以下、m3（標準状態）は単にNm3と表記する。
【００１８】
（１）蓄積酸素量の算出とそれに基づくFeＯ量の推定
図１は、炉内FeＯ量を求める手順をわかりやすく模式化した図面である。
本発明の転炉溶銑脱りん吹錬（上底吹き転炉が好ましい）では、次式(3)により算出したインプット酸素の総量と次式(4)により算出したアウトプット酸素の総量から、次式(5)により吹錬中の蓄積酸素量を逐次計算する。
【００１９】
【数１】
2006206930.tif 000003
なお、溶銑成分の変化については、予め吹錬中の実績値から作ったモデル式を利用した。
【００２０】
上記(5)式は、溶銑に対して供給されたインプット酸素と反応により消費されたアウトプット酸素の差を蓄積酸素と見なしたものである。また、前掲(1)式は蓄積酸素量を全てFeＯと見なすという考え方の下に導出したものである。
【００２１】
従って、上記のようにして求めた蓄積酸素量に基づき、前掲(1)式を適用して炉内FeＯ量を推定することができる。
【００２２】
なお、上掲式(3), (4), (5)中の各要素は、以下のようにして算出することができる。  例えば、酸素バランス計算のうち、転炉排ガス成分と流量から算出するＱout(％O2)、Ｑout(％CO2)、Ｑout(％CO)は以下のようにして求めることができる。
まず、吹錬中の排ガス組成、流量を随時測定し、次式(6), (7), (8)式により各時点での排ガス組成とその流量を求め、これらを積算することにより、炉口COガス量、炉口CO2ガス量、炉口O2ガス（反応に寄与しなかったO2ガス）量を求める。炉口COガス量を求めるとき、底吹きガスがCOガスである場合にはこれを考慮して計算する。
【００２３】
【数２】
2006206930.tif 000004
そして、上記(8)式により、炉口部での酸素ガス量であるＱout(％O2)を求めることができる。
【００２４】
上掲の(3)〜(8)式の計算に際しては、排ガス中にはCO，CO2，O2，H2，Arを含む他、それ以外はN2であると仮定すると、次式(9)からN2ガス濃度を求めることができる。
(％N2)＝100−{(％CO)＋(％CO2)＋(％O2)＋(％H2)＋(％Ar)}  ・・・ (9)
但し、(％N2)：N2ガス濃度（％）
(％CO)：COガス濃度（％）
(％CO2)：CO2ガス濃度（％）
(％O2)：O2ガス濃度（％）
(％H2)：H2ガス温度（％）
(％Ar)：Arガス濃度（％）
【００２５】
そして、炉口部でのN2量については、底吹きガスがArガスである場合を考慮して、下記(10)〜(12)式を用いて求める。
【００２６】
【数３】
2006206930.tif 000005
【００２７】
次に、転炉の炉□において、炉内より発生するCOガスが集塵のために吸引された空気中の酸素によって、燃焼する分を計算する手順を示す。即ち、底吹きガスがN2ガスである場合を想定し、巻込み空気中のN2量を次式(13)を用いて求め、巻込み空気中にはN2：O2＝４：１で存在すると仮定した上で、上記(8), (12)式と次式(13)〜(14)式を用いて巻込み空気中の酸素ガス流量を求める。
【００２８】
【数４】
2006206930.tif 000006
【００２９】
以上のようにして算出された空気中の酸素により、炉内からのCOガスが完全燃焼してCO2になる（２CO＋O2＝２CO2）と、O2 １molに対してCOが２mol消費し、CO2が２mol生成するので、炉内で発生するCO、CO2ガス量は、下記(15)〜(16)式を用いて求めることができる 。
【００３０】
【数５】
2006206930.tif 000007
【００３１】
（２）FeＯ量の制御
次に、上記のようにして求めることができる吹錬中の炉内FeＯ量を、ランス高さ、酸素ガス流量および底吹きガス流量のうちから選ばれる少なくともいずれか一つを調整することにより、吹錬中におけるFeＯ量を適正範囲内に的確に制御する。以下、このFeＯ量の制御の一例を説明するが、本発明はこの例示の方法だけに限定されるものではない。
【００３２】
さて、発明者らが行ったFeＯ量の制御実験は、表１に示す実験条件下で、表２に示す吹錬パターンで行った。図２(a)〜図２(c)に、各吹錬パターンとFeＯ量の推移を示す。
図２(a)は、ランス高さが低いため、炉内の浴全域に上吹きランスからの酸素ガス流が至らず、いわゆるハードブローであったため、生成するFeＯ量が少なく、その結果、滓化が悪化して脱りん反応が低く、[％Ｐ]fが高い値となった。
図２(c)は、底吹きガス量が少なかったため、炉内の浴撹拌が不足ぎみとなってFeＯが過剰に発生し、FeＯ量過剰によるスロッピングの発生のみならず、（T.Fe）が高くなり、製出鋼歩留りが悪化した。
これに対し、図２(b)は、図２(a)に比べて、上吹きランス高さが高く、いわゆるソフトブローであったため、十分なFeＯの生成が図れただけでなく、底吹きガスによる効果的な撹拌で過剰なFeＯの生成が抑制された結果、FeＯ量を適正範囲内に納めることができた。
なお、上記の実験は、200ｔ上底吹き転炉を用い、底吹きは不活性ガス吹き形式で行った。
【００３３】
上述したとおり、吹錬中のFeＯの制御は、上吹きランス高さや上吹きランスからの酸素ガス流量や底吹きガス流量の調整で可能である。また、上吹きランス高さの調整は、上吹きランスからの酸素ガス流量の調整と等価であるが、いわゆるソフトブローとして精錬の進行に吹込み酸素ガスが作用しないように、上吹きランス高さを高くしソフトブロー化してFeＯ生成を促進するか、あるいは上吹きランス高さは保持しつつ酸素ガス流量をソフトブロー域まで低下させることにより、FeＯ生成を促進することが可能である。また、FeＯ生成を促進する期間は、底吹きガス流量は増加させず浴撹拌を積極的に行わないことで浴表面のFeＯ生成を促進することができる。
【００３４】
なお、溶銑中の[Si]の脱Si時期である吹錬前半、すなわち全吹錬酸素量の30％以下の吹錬進行度までの吹錬前半の領域では、上吹きランスからの酸素ガスは脱Si時期のSiO2形成に消費されるため、脱Si時期に消費される酸素ガスを補填することおよびFeＯを生成させることのために、上吹きランスからの酸素ガス流量を増加させることが好ましい。
従って、本発明においては、吹錬前半域でのFeＯ生成のために、ランス高さを高めてソフトブローにすると共に、該ソフトブロー域での上吹きランスからの酸素ガス流量の増加により、FeＯ生成を促進するものとする。
また、本発明において、ソフトブローとは、浴内の上吹きランスからの酸素ジェットの進入深さがないあるいは軽度のものを指しており、酸素ジェットの進入深さが深く浴中に火点を形成して精錬反応（脱炭反応）を生じさせるものをハードブローとして区別しているが、脱りん処理において若干の脱炭を許容する操業が許されるのであれば、軽度の脱炭反応を許容できる弱ハードブロー側に移行するまで酸素ガス流量を増加させて、吹錬前半の脱SiおよびFeＯ生成を行ってもかまわない。
なお、吹錬中の（FeＯ／CaＯ）の制御は、上吹きランス高さの調整、上吹きランスからの酸素ガス流量の調整および底吹きガス流量の調整のうち少なくともいずれか一つの制御またはそれらを組み合わせることによって行うことができる。
【００３５】
【表１】
2006206930.tif 000008
【００３６】
【表２】
2006206930.tif 000009
【００３７】
本発明では、上記のようにして、溶銑脱りん炉において効果的に脱りんを行うことができる。
ここに、脱りん処理後のりん濃度は0.015mass％以下とする必要がある。というのは、りん濃度が0.015mass％超では、後続の脱炭吹錬において極力復りんを抑制した条件下で脱炭精錬を行うとはいえ、条件次第では幾分かの復りんが生じて、脱炭吹錬後に本発明で目標とするりん濃度：0.020mass％以下までの低りん化が達成されないおそれがあるからである。
【００３８】
（３）FeＯ量に応じた石灰系脱りん剤の投入制御
また、本発明では、脱りん剤として石灰系脱りん剤を用いるが、以下、この石灰系脱りん剤の好適投入条件に関して行った実験について説明する。
なお、本発明における石灰系脱りん剤とは、生石灰や石灰石だけでなく、Ｆ，NaおよびClを含まない転炉精錬スラグ等も意味する。
【００３９】
転炉の炉内FeＯ量に応じ、吹錬中に順次に石灰系脱りん剤を投入する実験を行った。表３に、この実験での吹錬パターンを示す。そして、実験結果を、図３(a)〜図３(c)にそれぞれ示す。
【００４０】
【表３】
2006206930.tif 000010
【００４１】
図３(a)に示したように、（FeＯ／CaＯ）max≒2.8〜4.1の範囲で[％Ｐ]fは、0.015mass％以下と低い値となる。しかしながら、（FeＯ／CaＯ）maxが3.5より大きくなるとスロッピングが発生するため、（FeＯ／CaＯ）maxは3.5が好ましい。
すなわち、本発明では、転炉吹錬におけるスロッピング抑止の観点から（FeＯ／CaＯ）≦3.5とすることが好ましい。
また、図３(b)に示したように、（FeＯ／CaＯ）≦3.5の条件下で、（FeＯ／CaＯ）initialが0.5以上の時、[％Ｐ]fは安定して0.015mass％以下の低い値となった。
従って、溶銑脱りん炉における吹錬中の（FeＯ／CaＯ）が0.5〜3.5の範囲を維持できるように、石灰系脱りん剤を投入して吹錬制御を行うことが好ましい。なお、吹錬中におけるより好適な（FeＯ／CaＯ）範囲は1.5〜2.3の範囲である。
【００４２】
なお、吹錬中の酸素量が全吹錬酸素量の30％を超えると、生成するFeＯ量が急激に増加する傾向にある。そこで、（FeＯ／CaＯ）＝0.5〜3.5の吹錬条件下で、吹錬中の酸素量が全吹錬酸素量の30％を超えた段階における（FeＯ／CaＯ）について調査した。
その結果、図３(c)に示したように、（FeＯ／CaＯ）が1.5以上 3.5以下の場合に、[％Ｐ]fが安定して低い値となることが判明した。これは、吹錬初期からFeＯ生成量が多く、CaＯの溶融（滓化）がよいためである。
これらの結果から、本発明では、吹錬中の酸素量が全吹錬酸素量の30％を超えた段階（好ましくは50％以下の段階まで）に（FeＯ／CaＯ）が1.5以上となるように吹錬制御を行うことが有効である。
【００４３】
(FeＯ／CaＯ)≧1.5の制御は、上述のようにして吹錬の各段階で算出される炉内生成FeＯの推定量をもとに石灰系脱りん剤の好適量を、そのFeＯ量に応じて、分割して投入することで実現される。ここで、石灰系脱りん剤の投入は、塊状のものを炉上より少量ずつ添加するだけでなく、粉状のものを上吹きランスより溶銑浴に吹き付けること、あるいは底吹き羽口より底吹きガスと共に、溶銑浴内に吹き込む等、分割して投入する形態は、いかなる方法でもよい。なお、脱りん反応促進のためにFeＯを高めることは、スラグ中への鉄損失となるため、吹錬末期の低りん域において脱りん反応を低下させない範囲でFeＯ還元を行うことが好ましい。具体的には、上吹き酸素ガス流量低下や、底吹きガス流量増加（撹拌力強化）により、FeＯを低下させることにより実現される。
【００４４】
ついで、脱炭吹錬を行う。
本発明の高炭素鋼の主用途は軸受け鋼であるが、この軸受け鋼は介在物を嫌うため、例えばＲＨ脱ガス炉において長時間の脱ガス処理を必要とする。従って温度降下が大きい。そのため、脱炭炉では吹止め温度を高く、すなわち出鋼温度を高くして出鋼する必要がある。
例えば、目標とする炭素濃度が１mass％の軸受け鋼の場合、40〜60分程度の脱ガス処理をみこして、吹止め温度は1680〜1720℃程度の高温となる。
しかしながら、出鋼温度が高くなると、脱りん能には不利に作用し、炉内に存在するスラグから復りんが生じるおそれが生じる。
【００４５】
従って、脱炭吹錬に際しては、吹錬中の復りんを防止するために、脱りん処理後はできる限り除滓（好ましくはスラグ量：5.0kg/t以下に抑制)して、脱炭吹錬炉に脱りん銑を装入することが有効である。
【００４６】
また、脱炭吹錬においてFeＯが生成すると、脱りん能の面では有利に作用するものの、FeＯの生成はスラグの融点を下げスラグを溶融する、すなわち持ち込みスラグの他、脱炭炉に付着していたスラグも溶融することになり、これによる復りんの悪影響が大きい。
従って、脱炭炉では、FeＯの生成を抑制するような吹錬、すなわち未滓化吹錬を行うことが好ましい。
【００４７】
そこで、この点についてさらに研究を重ねた。その結果、図４に示す結果が得られた。
同図に示したとおり、スラグ中のFeＯ量が10kg/t以下を満足する条件下で吹錬を行うことにより、脱炭吹錬後の吹止めＰ値[％Ｐ]fを0.020mass％以下に安定して抑制できることが判明した。
なお、上記したようなFeＯの生成を抑制した未滓化吹錬は、上吹きランス高さ、酸素ガス流量および底吹きガス流量のうち少なくともいずれか一つを調整することによって実施することが可能である。
【実施例】
【００４８】
200ｔ上底吹き転炉を用い、本発明に適合する条件（発明例１，２）および適合しない条件（比較例）で、脱りん・脱炭吹錬を行った。
（脱りん吹錬）
脱りん吹錬おける溶銑条件は表１に示したとおりである。また、吹錬パターンは表３に示す条件に従った。吹錬中、FeＯ量の生成に応じて、上吹きランス高さ、酸素ガス流量および底吹きガス流量のうち、少なくともいずれか一つを表３に示す範囲内で調整した。すなわち、FeＯ量が不足（低位）の場合は、上吹きランス高さの上昇、酸素ガス流量の減少および底吹きガス流量の減少のうち、少なくとも一つを調整（操作）する。また、FeＯ量が過剰の場合は、上吹きランスを下降させ高さを低めること、酸素ガス流量を増加させることの少なくとも一つを調整（操作）する。なお、FeＯ量過剰が全吹錬酸素量の30％以下で発生した場合は、前記調整の他、底吹きガス流量を調整することでも制御できる。
かような調整により（FeＯ／CaＯ）を0.5〜3.5の範囲に維持する操業を行ったのが発明例１であり、さらに吹錬中の酸素量が全吹錬酸素量の30％を超えた段階で、FeＯ量が不足する場合は、上吹きランス高さの上昇、酸素ガス流量の減少および底吹きガス流量の減少のうち、少なくとも一つを調整（操作）することにより（FeＯ／CaＯ）を1.5以上として操業を行ったのが発明例２である。
また、比較例における吹錬パターンは表２の水準１に従った。
実験は、各吹錬条件下で50回行った。
脱りん処理後の吹止めＰ値[％Ｐ]fについて調べた結果を表４および図５に示す。
【００４９】
【表４】
2006206930.tif 000011
【００５０】
表４および図５から明らかなように、比較例では[％Ｐ]fのばらつきが大きく、また平均[％Ｐ]fが0.0155mass％と高かったのに対し、発明例１，２はいずれも、[％Ｐ]fのばらつきが小さく、平均[％Ｐ]fはそれぞれ0.0123mass％、0.0110mass％と、発明例の優位性が確認された。特に、吹錬中の酸素量が全吹錬酸素量の30％を超えた段階で、（FeＯ／CaＯ）を1.5以上として操業を行った発明例２では、[％Ｐ]fのばらつきの程度および平均[％Ｐ]fに関し、とりわけ優れた結果が得られている。
【００５１】
ついで、上記のようにして得られた比較例および発明例２に係る各溶銑について、除滓後、脱炭精錬炉に装入し、脱炭吹錬に供した。
脱炭吹錬における溶銑条件は表５に示すとおりであり、また発明例２の吹錬パターンは表６に示す範囲内で行った。すなわち、FeＯの生成を抑制する未滓化吹錬を実施するため、上吹きランス高さ、酸素ガス流量および底吹きガス流量を調整して、スラグ中のFeＯ量が10kg/t以下となる条件で行った。
一方、比較例における吹錬パターンは、表７に示すように一定条件とした。
なお、実験は、各吹錬条件下で50回行った。
脱炭処理後の吹止めＰ値[％Ｐ]fについて調べた結果を表８および図６に示す。
【００５２】
【表５】
2006206930.tif 000012
【００５３】
【表６】
2006206930.tif 000013
【００５４】
【表７】
2006206930.tif 000014
【００５５】
【表８】
2006206930.tif 000015
【００５６】
表８および図６から明らかなように、比較例では[％Ｐ]fのばらつきが大きく、また[Ｐ]fが0.0202mass％と高かったのに対し、発明例２では、その後の脱炭処理で若干の復りんが生じたとはいえ、[Ｐ]fのばらつきは小さく、また平均[％Ｐ]fは0.0154mass％という、優れた吹止めＰ値を得ることができた。
【図面の簡単な説明】
【００５７】
【図１】炉内FeＯ量計算手順を示す模式図である。
【図２】吹錬パターンとFeＯ量の推移を示すグラフである。
【図３】表３の吹錬パターンを説明するためのグラフである。
【図４】脱炭吹錬におけるスラグ中FeＯ量と[％Ｐ]fとの関係を示すグラフである。
【図５】比較例および発明例１，２における脱りん処理後の吹止めＰ値[％Ｐ]fを比較して示すグラフである。
【図６】比較例および発明例２における脱炭処理後の吹止めＰ値[％Ｐ]fを比較して示すグラフである。
【図１】
2006206930.tif 000016
【図２】
2006206930.tif 000017
【図３】
2006206930.tif 000018
【図４】
2006206930.tif 000019
【図５】
2006206930.tif 000020
【図６】
2006206930.tif 000021